(57)【要約】      （修正有）【課題】垂直配向（ＶＡ）モードおよび水平配向（ＩＰＳ）モードなどの液晶表示装置に適用した際に、該装置の色視野角やコントラストを最適化することのできる液晶表示装置用基板の提供。【解決手段】基板、Ｒ、Ｇ、及びＢの３色の領域を有するカラーフィルタ層１３、及び該領域に合わせてそれぞれＲｅ（Ｒ）、Ｒｅ（Ｇ）、及びＲｅ（Ｂ）の正面レターデーションを有する領域がパターニングされた面内に光学軸を有する一軸性光学異方性層１５を含み、かつ、下記式（１）を満たす液晶表示装置用基板。式（１）  ｜Ｒｅ（Ｒ）−Ｒｅ（Ｇ）｜＜｜Ｒｅ（Ｇ）−Ｒｅ（Ｂ）｜【選択図】図１
2008298814.tif 000002
【特許請求の範囲】
【請求項１】
基板、Ｒ、Ｇ、及びＢの３色の領域を有するカラーフィルタ層、及び該領域に合わせてそれぞれＲｅ（Ｒ）、Ｒｅ（Ｇ）、及びＲｅ（Ｂ）の正面レターデーションを有する領域がパターニングされた面内に光学軸を有する正の一軸性光学異方性層を含み、かつ、下記式（１）を満たす液晶表示装置用基板。
式（１）｜Ｒｅ（Ｒ）−Ｒｅ（Ｇ）｜＜｜Ｒｅ（Ｇ）−Ｒｅ（Ｂ）｜
【請求項２】
前記光学異方性層におけるＲｅ（Ｒ）、Ｒｅ（Ｇ）、及びＲｅ（Ｂ）の正面レターデーションを有する領域の膜厚をそれぞれｄ（Ｒ）、ｄ（Ｇ）、ｄ（Ｂ）としたとき、下記式（２）を満たす請求項1に記載の液晶表示装置用基板。
式（２）｜ｄ（Ｒ）−ｄ（Ｇ）｜＜｜ｄ（Ｇ）−ｄ（Ｂ）｜
【請求項３】
ｄ（Ｒ）＝ｄ（Ｇ）＞ｄ（Ｂ）である請求項２に記載の液晶表示装置用基板。
【請求項４】
ｄ（Ｇ）＞ｄ（Ｒ）＞ｄ（Ｂ）である請求項２に記載の液晶表示装置用基板。
【請求項５】
基板面の法線方向に光学軸を有する一軸性光学異方性層を含む請求項１〜４のいずれか1項に記載の液晶表示装置用基板。
【請求項６】
一対の偏光板と、該一対の偏光板の間に表示側の液晶表示装置用基板として請求項５に記載の液晶表示装置用基板、バックライト側液晶表示装置用基板、および液晶層を含む液晶セルとを含む液晶表示装置。
【請求項７】
一対の偏光板と、該一対の偏光板の間に、表示側の液晶表示装置用基板として請求項１〜４のいずれか1項に記載の液晶表示装置用基板、バックライト側液晶表示装置用基板、および液晶層を含む液晶セルとを含み、かつ偏光板のいずれか一方またはバックライト側液晶表示装置用基板が基板面の法線方向に光学軸を有する一軸性光学異方性層を含む液晶表示装置。
【請求項８】
前記液晶層の配向モードがＶＡモード、または、ＩＰＳモード、または、ＦＦＳモードであることを特徴とする請求項６または７に記載の液晶表示装置。
【発明の詳細な説明】
【技術分野】
【０００１】
本発明は、液晶表示装置用基板および液晶表示装置に関し、特に、色視野角を改善することができる液晶表示装置用基板および液晶表示装置に関する。
【背景技術】
【０００２】
ワードプロセッサやノートパソコン、パソコン用モニターなどのＯＡ機器、携帯端末、テレビなどに用いられる表示装置としては、ＣＲＴ（Ｃａｔｈｏｄｅ Ｒａｙ Ｔｕｂｅ）がこれまで主に使用されてきた。近年、液晶表示装置が、薄型、軽量、且つ消費電力が小さいことからＣＲＴの代わりに広く使用されてきている。液晶表示装置（ＬＣＤ）は、液晶セル及び偏光板を有する。偏光板は保護フィルムと偏光膜とからなり、ポリビニルアルコールフィルムからなる偏光膜をヨウ素にて染色し、延伸を行い、その両面を保護フィルムにて積層して得られる。例えば、透過型液晶表示装置では、この偏光板を液晶セルの両側に取り付け、さらには一枚以上の光学補償シートを配置することもある。一方、反射型液晶表示装置では、反射板、液晶セル、一枚以上の光学補償シート、及び偏光板の順に配置する。液晶セルは、液晶分子、それを封入するための二枚の基板及び液晶分子に電圧を加えるための電極層からなる。液晶セルは、液晶分子の配向状態の違いで、ＯＮ、ＯＦＦ表示を行い、透過型、反射型及び半透過型のいずれにも適用でき、ＴＮ（Ｔｗｉｓｔｅｄ Ｎｅｍａｔｉｃ）、ＩＰＳ（Ｉｎ−Ｐｌａｎｅ Ｓｗｉｔｃｈｉｎｇ）、ＯＣＢ（Ｏｐｔｉｃａｌｌｙ Ｃｏｍｐｅｎｓａｔｏｒｙ Ｂｅｎｄ）、ＶＡ（Ｖｅｒｔｉｃａｌｌｙ Ａｌｉｇｎｅｄ）、ＥＣＢ（Ｅｌｅｃｔｒｉｃａｌｌｙ Ｃｏｎｔｒｏｌｌｅｄ Ｂｉｒｅｆｒｉｎｇｅｎｃｅ）、ＳＴＮ（Ｓｕｐｅｒ Ｔｗｉｓｔｅｄ Ｎｅｍａｔｉｃ）のような表示モードが提案されている。しかしながら、従来の液晶表示装置で表示し得る色やコントラストは、ＬＣＤを見る時の角度によって変化する。そのため、液晶表示装置の視野角特性は、ＣＲＴの性能を越えるまでには至っていない。
【０００３】
この視野角特性を改良するために、視野角補償用位相差板（光学補償シート）が適用されてきた。これまでに上述の様々の表示モードに対して種々の光学特性を有する光学補償シートを用いることにより、優れたコントラスト視野角特性を有するＬＣＤが提案されている。特にＯＣＢ、ＶＡ、ＩＰＳの３つのモードは広視野角モードとして全方位に渡り広いコントラスト視野角特性を有するようになり、近年では、３０インチを超える大サイズディスプレイもテレビ用途として既に家庭に普及し始めている。
【０００４】
ＶＡモードは、正面から見た場合の表示特性がＴＮモードと同様に優れているのみならず、視野角補償用光学補償フィルムを適用することで広い視野角特性を発現することもあり、現在最も普及しているＬＣＤモードとなっている。ＶＡモードでは、フィルム面の方向に正の屈折率異方性を有する一軸配向性位相差板（正のａ−ｐｌａｔｅ）とフィルム面に垂直な方向に光学軸を有する負の一軸性位相差板（負のｃ−ｐｌａｔｅ）を用いることでより広い視野角特性を実現できる（特許文献１参照）。また液晶分子を配向制御して広視野角化を図ったＩＰＳモードも普及しており、ＩＰＳモードでは、フィルム面の方向に正の屈折率異方性を有する一軸配向性位相差板（正のａ−ｐｌａｔｅ）とフィルム面に垂直な方向に光学軸を有する負の一軸性位相差板（正のｃ−ｐｌａｔｅ）を用いることでより広い視野角特性を実現できることも知られている。（特許文献１、第１２−１３頁、図５４参照）
【０００５】
しかし、光学補償フィルムによる方法はコントラスト視野角特性を有効に改良できるが、色視野角特性に対しては改良効果が十分ではなく、色視野角特性改良はＬＣＤの重要な課題となっている。ＬＣＤの色視野角特性は、Ｒ、Ｇ、Ｂの代表的な３つの色において波長が異なるため、同じ位相差でも偏光の位相差による変化が異なってしまうことに由来する。これを最適化するには、光学異方性材料の複屈折の波長依存性、すなわち複屈折波長分散をＲ、Ｇ、Ｂに対して最適化してやることである。現在のＬＣＤではＯＮ、ＯＦＦ表示に用いられる液晶分子の複屈折波長分散や光学補償フィルムの複屈折波長分散が容易に制御できないため、未だ色視野角特性を十分改良するに至っていない。
【０００６】
そこで、色視野角特性を改善するために、主に液晶セル内にカラーフィルタなどと一緒にパターニングする方法などを用いることによって、光学補償をＲ、Ｇ、Ｂの３色に対して独立に行う方式（特許文献２参照）が提案されている。また、この際に、Ｒ領域の膜厚＞Ｇ領域の膜厚＞Ｂ領域の膜厚と、長波長の透過光が通過する層ほど光学補償層を厚くすることが提案されている（特許文献３、４参照）。
【特許文献１】特開平１０−１５３８０２号公報
【特許文献２】特開２００４−３７８３７号公報
【特許文献３】特開２００４−２４０１０２号公報
【特許文献４】特開２００５−２４９１９号公報
【発明の開示】
【発明が解決しようとする課題】
【０００７】
本発明は、カラーフィルタ層及び該カラーフィルタ層が示す色ごとに独立に光学補償を行うことが可能な光学異方性層を有する液晶表示装置用基板であって、垂直配向（ＶＡ）モードおよび水平配向（ＩＰＳ）モードなどの液晶表示装置に適用した際に、該装置の色視野角やコントラストを最適化することのできる液晶表示装置用基板の提供を課題とする。
【課題を解決するための手段】
【０００８】
すなわち、本発明は下記の［１］〜［８］を提供するものである。
［１］基板、Ｒ、Ｇ、及びＢの３色の領域を有するカラーフィルタ層、及び該領域に合わせてそれぞれＲｅ（Ｒ）、Ｒｅ（Ｇ）、及びＲｅ（Ｂ）の正面レターデーションを有する領域がパターニングされた面内に光学軸を有する正の一軸性光学異方性層を含み、かつ、下記式（１）を満たす液晶表示装置用基板。
式（１）｜Ｒｅ（Ｒ）−Ｒｅ（Ｇ）｜＜｜Ｒｅ（Ｇ）−Ｒｅ（Ｂ）｜
［２］前記光学異方性層におけるＲｅ（Ｒ）、Ｒｅ（Ｇ）、及びＲｅ（Ｂ）の正面レターデーションを有する領域の膜厚をそれぞれｄ（Ｒ）、ｄ（Ｇ）、ｄ（Ｂ）としたとき、下記式（２）を満たす［１］に記載の液晶表示装置用基板。
式（２）｜ｄ（Ｒ）−ｄ（Ｇ）｜＜｜ｄ（Ｇ）−ｄ（Ｂ）｜
【０００９】
［３］ｄ（Ｒ）＝ｄ（Ｇ）＞ｄ（Ｂ）である［２］に記載の液晶表示装置用基板。
［４］ｄ（Ｇ）＞ｄ（Ｒ）＞ｄ（Ｂ）である［２］に記載の液晶表示装置用基板。
［５］基板面の法線方向に光学軸を有する一軸性光学異方性層を含む［１］〜［４］のいずれか1項に記載の液晶表示装置用基板。
［６］一対の偏光板と、該一対の偏光板の間に表示側の液晶表示装置用基板として［５］に記載の液晶表示装置用基板、バックライト側液晶表示装置用基板、および液晶層を含む液晶セルとを含む液晶表示装置。
【００１０】
［７］一対の偏光板と、該一対の偏光板の間に、表示側の液晶表示装置用基板として［１］〜［４］のいずれか1項に記載の液晶表示装置用基板、バックライト側液晶表示装置用基板、および液晶層を含む液晶セルとを含み、かつ偏光板のいずれか一方またはバックライト側液晶表示装置用基板が基板面の法線方向に光学軸を有する一軸性光学異方性層を含む液晶表示装置。
［８］前記液晶層の配向モードがＶＡモード、または、ＩＰＳモード、または、ＦＦＳモードであることを特徴とする［６］または［７］に記載の液晶表示装置。
【発明の効果】
【００１１】
本発明の液晶表示装置用基板を適用することにより、垂直配向（ＶＡ）モードおよび水平配向（ＩＰＳ）モードなどの液晶表示装置において色視野角を広範囲で改善することができるとともに、高コントラストの画像表示が可能となる。
【発明を実施するための最良の形態】
【００１２】
以下、本発明を詳細に説明する。なお、本明細書において「〜」とはその前後に記載される数値を下限値および上限値として含む意味で使用される。
【００１３】
本明細書において、角度について「実質的に」とは、厳密な角度との誤差が±５°未満の範囲内であることを意味する。さらに、厳密な角度との誤差は、４°未満であることが好ましく、３°未満であることがより好ましい。レターデーションおよび膜厚について「実質的に」とは、±５％以内の差であることを意味する。また、レターデーションの測定波長は特別な記述がない限り、可視光域の任意の波長を指す。なお、本明細書において、「可視光」とは、波長が４００〜７００ｎｍの光のことをいう。
【００１４】
本発明の液晶表示装置用基板は、基板面内に光学軸を有する正の一軸性光学異方性層が、基板の液晶層側に存在する各色のカラーフィルタ層に実質的に接するように形成されており、さらに、その光学異方性層は、カラーフィルタ層における各色の領域に応じた視野角補償をするためにカラーフィルタ層における各色の領域に対応してパターニングされている。本明細書において、基板上に設けられたカラーフィルタ層のＲ、Ｇ、及びＢの３色の領域に応じてパターニングされた基板面内に光学軸を有する一軸性光学異方性層における領域はそれぞれ、それぞれＲｅ（Ｒ）、Ｒｅ（Ｇ）、及びＲｅ（Ｂ）で表される正面レターデーションを有するとし、かつ膜厚はそれぞれｄ（Ｒ）、ｄ（Ｇ）、及びｄ（Ｂ）であるとする。
【００１５】
本発明の液晶表示装置用基板における基板面内に光学軸を有するパターニング一軸性光学異方性層は下記式（１）の関係を満たす。
式（１）｜Ｒｅ（Ｒ）−Ｒｅ（Ｇ）｜＜｜Ｒｅ（Ｇ）−Ｒｅ（Ｂ）｜
さらに本発明の液晶表示装置用基板における基板面内に光学軸を有するパターニング一軸性光学異方性層は下記式（２）の関係を満たすことが好ましい。
式（２）｜ｄ（Ｒ）−ｄ（Ｇ）｜＜｜ｄ（Ｇ）−ｄ（Ｂ）｜
【００１６】
液晶セルを形成する２枚の液晶表示装置用基板のどこに基板面内に光学軸を有する正の一軸性光学異方性層を形成してもよいが、ＴＦＴアレイ工程はシリコン形成に通常３００℃以上の高温プロセスを要することから、カラーフィルタ層を有する側の液晶表示装置用基板として用いるほうが好ましい。ＴＦＴ層を有する側の液晶表示装置用基板に光学異方性層を設ける場合は、ＴＦＴのシリコン層よりも上に設けることが好ましい。また、本発明の液晶表示装置用基板においては、基板面内に光学軸を有する正の一軸性光学異方性層が、液晶セル内に設けられ、ガラス基板に強固に保持されるため、温湿度で寸度変化しやすい従来の位相差フィルムを貼り合わせるのに比べ、コーナームラが発生しにくい。
【００１７】
本発明の液晶表示装置用基板をＶＡモードもしくはＩＰＳモードの液晶表示装置に用いる場合、視野角補償のためにさらにもう１つの光学異方性層として基板面の法線方向に光学軸を有する一軸性光学異方性層を有することが好ましい。
【００１８】
本明細書において、上記の「Ｒｅ（Ｒ）、Ｒｅ（Ｇ）、及びＲｅ（Ｂ）の正面レターデーションを有する領域がパターニングされた面内に光学軸を有する正の一軸性光学異方性層」は「パターニング正ａ−ｐｌａｔｅ光学異方性層」という場合がある。本明細書において、上記の「基板面の法線方向に光学軸を有する一軸性光学異方性層」を基板の一部として形成される場合は「ｃ−ｐｌａｔｅ光学異方性層」、又は偏光板における保護フィルムなどのフィルムとして設けられる場合は「ｃ−ｐｌａｔｅ光学異方性フィルム」という場合がある。また、これらの記載に正又は負の記載を付す場合がある。なお、本明細書において特に言及しない場合は、「液晶表示装置用基板」と「基板」は通常区別して用いられる。
【００１９】
［液晶表示装置用基板］
図１（ａ）〜（ｄ）に本発明における液晶表示装置用基板１１の例の概略断面図を示す。なお、図1及び図２に示す概略断面図に示される各層の間には各層の接着、光学異方性層における液晶性化合物の配向などのための他の層が存在していてもよい。
図１（ａ）においては、基板１２上に、ブラックマトリクス１４、カラーフィルタ層１３、パターニング正ａ−ｐｌａｔｅ光学異方性層１５がこの順で形成され液晶表示装置用基板１１が構成されている。基板１２は透明であれば特に限定はないが、ガラスや低複屈折性ポリマー等、複屈折が小さい支持体が望ましい。カラーフィルタ層１３は少なくとも１３Ｒ、１３Ｇ、１３Ｂの３領域を有し、１３Ｗ（白）の領域を有していてもよい。パターニング正ａ−ｐｌａｔｅ光学異方性層１５は、上記各１３Ｒ、１３Ｇ、１３Ｂに対して、それぞれ適したレターデーション及び膜厚を有する１５ｒ、１５ｇ、１５ｂの３領域を有ように形成することができる。上記のように色によって適したレターデーションと膜厚を選択して正ａ−ｐｌａｔｅ光学異方性層をパターニングすることにより、この液晶表示装置用基板が適用される液晶表示装置の視野角を改善することができる。ＶＡモードもしくはＩＰＳモードの液晶表示装置の視野角補償するために必要な正ａ−ｐｌａｔｅ光学異方性層の波長分散は逆分散であるが、視野角を十分改善できるほど逆分散性を有する材料は未だ開発されていない。したがって正ａ−ｐｌａｔｅ光学異方性層を色毎にパターニングすることによって得られる効果は大きい。
【００２０】
図１（ｂ）は図１（ａ）に対してカラーフィルタ層１３とパターニング正ａ−ｐｌａｔｅ光学異方性層１５の順序を入れ替えた液晶表示装置用基板、図１（ｃ）は、図１（ａ）における基板１２とカラーフィルタ層１３との間に正もしくは負のｃ−ｐｌａｔｅ光学異方性層１６を形成した液晶表示装置用基板、図１（ｄ）は図１（ｃ）に対して１３と１５の順序を入れ替えた液晶表示装置用基板である。尚、パターニング正ａ−ｐｌａｔｅ光学異方性層１５およびｃ−ｐｌａｔｅ光学異方性層１６を形成する下地層の上には配向層を形成することが好ましい。
【００２１】
［液晶表示装置］
図２（ａ−１）〜（ａ−４）、（ｂ−１）〜（ｂ−４）、（ｃ−１）、（ｄ−１）に液晶表示装置の例の概略断面図を示す。図２（ａ−１）は、図１（ａ）の液晶表示装置用基板１１にさらに正もしくは負のｃ−ｐｌａｔｅ光学異方性層１６をパターニング正ａ−ｐｌａｔｅ光学異方性層１５上に設けた液晶表示装置用基板と、ＴＦＴ２４を有する液晶表示装置用基板とを用い、両液晶表示装置用基板の液晶層側に透明電極層２１、配向層２２をそれぞれ形成した後、ＶＡ液晶層２３を挟んだＶＡ液晶セル２７を用いた液晶表示装置である。液晶セル２７の両側には、２枚のセルロースアセテートフィルム２５に挟まれた偏光層２６からなる偏光板２８、２９が配置されている。２８をバックライト側、２９を表示側とした。上下の透明電極層２１の間に印加する電圧を変化させることにより、液晶層の配向状態が変化するため、液晶表示装置がスイッチングされる。上下の液晶表示装置用基板の最表面には、液晶層２３の配向を決めるため配向層が形成されている。配向層はラビング処理されるのが一般的である。さらに、液晶層２３のセルギャップもＲＧＢごとに変化させるマルチギャップにすることによって、自由度の高い液晶セル設計が可能となる。この方式は、特にＶＡモードもしくはＩＰＳモードにおいて優れた視野角特性を達成することができ好ましい。
【００２２】
図２（ａ−２）は、正もしくは負のｃ−ｐｌａｔｅ光学異方性層１６が、対向する液晶表示装置用基板の一部として設けられた例である。図２（ａ−３）、図２（ａ−４）は、正もしくは負ｃ−ｐｌａｔｅ光学異方性フィルム１７が偏光板の保護フィルムとして設けられた液晶表示装置である。なお、正もしくは負ｃ−ｐｌａｔｅ光学異方性フィルムは偏光板の保護フィルム上に設けられていてもよい。ｃ−ｐｌａｔｅ光学異方性フィルムは温湿度で寸度変化しやすくコーナームラが発生しやすいため、図２（ａ−１）、又は図２（ａ−２）に示す態様がより好ましい。また、図１（ｂ）の液晶表示装置用基板１１を用いた図２（ａ−１）〜（ａ−４）にそれぞれ対応する例が図２（ｂ−１）〜（ｂ−４）である。図２（ｃ−１）、図２（ｄ−1）はそれぞれ、図１（ｃ）、図１（ｄ）の液晶表示装置用基板１１を用いた例である。
【００２３】
以下、本発明の液晶表示装置用基板又は液晶表示装置につき、材料及び作製方法等を詳細に説明する。ただし、本発明はこの態様に限定されるものではなく、他の態様についても、以下の記載および従来公知の方法を参考にして実施可能であって、本発明は以下に説明する態様に限定されるものではない。
【００２４】
［基板］
液晶表示装置用基板の製造に用いられる基板は、透明であれば特に限定はなく、表面に酸化ケイ素皮膜を有するソーダガラス板、低膨張ガラス、ノンアルカリガラス、石英ガラス板等の公知のガラス板でも、ポリマーからなる透明基板でもよい。液晶表示装置用の場合、液晶駆動時の高温に耐えうるための耐熱性を有することが好ましい。そのような耐熱性基板としては、ガラス板もしくはポリイミド、ポリエーテルスルホン、耐熱性ポリカーボネート、ポリエチレンナフタレートが好ましく、特に価格、透明性、耐熱性の観点からガラス板が好ましい。また、基板は、予めカップリング処理を施しておくことにより、転写接着層との密着を良好にすることができる。該カップリング処理としては、特開２０００−３９０３３号公報記載の方法が好適に用いられる。尚、特に限定されるわけではないが、基板の膜厚としては、１００〜１２００μｍが一般的に好ましく、３００〜１０００μｍが特に好ましい。
【００２５】
［光学異方性層］
本発明の光学異方性層は、位相差を測定したときにＲｅが実質的に０でない入射方向が一つでもある、即ち等方性でない光学特性を有していれば特に限定はない。光学異方性層、特に、パターニングａ−ｐｌａｔｅ光学異方性層及び液晶表示装置用基板の一部として設けられるｃ−ｐｌａｔｅ光学異方性層については、光学特性を制御しやすいなどの観点から、少なくとも一種の液晶性化合物を含有する液晶層に紫外線を照射することで硬化させて形成された層であることが好ましい。また、光学異方性層の光学特性は、例えば、液晶性化合物の種類や、混合する配向剤の種類又は添加量、配向膜の種類や配向膜のラビング処理条件、又は紫外線の照射条件等によって好ましい範囲に調整することができる。前記光学異方性層の厚さは、０．１〜２０μｍであることが望ましく、０．５〜１０μｍであることがさらに望ましい。以下、液晶性化合物を含む組成物から形成される光学異方性層について説明する。
【００２６】
［液晶性化合物］
一般的に、液晶性化合物はその形状から、棒状タイプと円盤状タイプに分類できる。さらにそれぞれ低分子と高分子タイプがある。高分子とは一般に重合度が１００以上のものを指す（高分子物理・相転移ダイナミクス，土井  正男  著，２頁，岩波書店，１９９２）。
本発明において、正ａ−ｐｌａｔｅ光学異方性層の形成には棒状液晶性化合物、正ｃ−ｐｌａｔｅ光学異方性層の形成には棒状液晶性化合物、負ｃ−ｐｌａｔｅ光学異方性層の形成にはディスコティック液晶性化合物または棒状液晶性化合物とカイラル剤の混合物を用いることが好ましい。棒状液晶性化合物を水平配向させることにより正ａ−ｐｌａｔｅ光学異方性層、棒状液晶性化合物を垂直配向させることにより正ｃ−ｐｌａｔｅ光学異方性層１６が、カイラル剤を用いてコレステリック液晶状態にさせることにより負ｃ−ｐｌａｔｅ光学異方性層１６を形成することができる。
【００２７】
前記液晶性化合物を含む組成物としては重合反応により硬化して層となるために温度変化や湿度変化を小さくできる等のメリットを有する硬化性液晶組成物が好ましい。そのため、前記組成物は反応性基等の重合性成分を含有していることが望ましい。液晶性化合物そのものが重合性であっても、別途重合性モノマーを添加してもよいが、液晶性化合物そのものが重合性であることが好ましく、前記組成物は、分子中に反応性基を２個以上有する液晶性化合物を少なくとも１つ含むことがさらに好ましい。前記液晶性化合物は二種類以上の混合物でもよく、その場合少なくとも１つが２以上の反応性基を有していることが好ましい。また、また、液晶性化合物は、最終的な光学異方性層での形態において液晶性である必要はなく、例えば、光学異方性層においては、前記組成物中の熱、光等に対する反応性基を有する液晶性化合物が、熱、光等で反応により重合または架橋して高分子量化し液晶性を失っていてもよい。
【００２８】
反応性基を有する棒状液晶性化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。さらに、下記一般式（Ｉ）で表される棒状液晶性化合物が特に好ましく用いられる。一般式（Ｉ）中、Ｑ1およびＱ2はそれぞれ独立に、反応性基であり、Ｌ1、Ｌ2、Ｌ3およびＬ4はそれぞれ独立に、単結合または二価の連結基を表すが、Ｌ3およびＬ4の少なくとも一方は、−Ｏ−ＣＯ−Ｏ−が好ましい。Ａ1およびＡ2はそれぞれ独立に、炭素原子数２〜２０のスペーサ基を表す。Ｍはメソゲン基を表す。
一般式（Ｉ）：Ｑ1−Ｌ1−Ａ1−Ｌ3−Ｍ−Ｌ4−Ａ2−Ｌ2−Ｑ2
【００２９】
以下に、上記一般式（Ｉ）で表される反応性基を有する棒状液晶性化合物についてさらに詳細に説明する。式中、Ｑ1およびＱ2は、それぞれ独立に、反応性基である。反応性基の重合反応は、付加重合（開環重合を含む）または縮合重合であることが好ましい。換言すれば、反応性基は付加重合反応または縮合重合反応が可能な反応性基であることが好ましい。以下に反応性基の例を示す。
【００３０】
【化１】
2008298814.tif 000003
【００３１】
Ｌ1、Ｌ2、Ｌ3およびＬ4で表される二価の連結基としては、−Ｏ−、−Ｓ−、−ＣＯ−、−ＮＲ2−、−ＣＯ−Ｏ−、−Ｏ−ＣＯ−Ｏ−、−ＣＯ−ＮＲ2−、−ＮＲ2−ＣＯ−、−Ｏ−ＣＯ−、−Ｏ−ＣＯ−ＮＲ2−、−ＮＲ2−ＣＯ−Ｏ−、およびＮＲ2−ＣＯ−ＮＲ2−からなる群より選ばれる二価の連結基であることが好ましい。上記Ｒ2は炭素原子数が１〜７のアルキル基または水素原子である。この場合、Ｌ3およびＬ4の少なくとも一方は、−Ｏ−ＣＯ−Ｏ−（カーボネート基）である。前記式（Ｉ）中、Ｑ1−Ｌ1およびＱ2−Ｌ2−は、ＣＨ2＝ＣＨ−ＣＯ−Ｏ−、ＣＨ2＝Ｃ（ＣＨ3）−ＣＯ−Ｏ−およびＣＨ2＝Ｃ（Ｃｌ）−ＣＯ−Ｏ−ＣＯ−Ｏ−が好ましく、ＣＨ2＝ＣＨ−ＣＯ−Ｏ−が最も好ましい。
【００３２】
Ａ1およびＡ2は、炭素原子数２〜２０を有するスペーサ基を表す。炭素原子数２〜１２のアルキレン基、アルケニレン基、およびアルキニレン基が好ましく、特にアルキレン基が好ましい。スペーサ基は鎖状であることが好ましく、隣接していない酸素原子または硫黄原子を含んでいてもよい。また、前記スペーサ基は、置換基を有していてもよく、ハロゲン原子（フッ素、塩素、臭素）、シアノ基、メチル基、エチル基が置換していてもよい。
【００３３】
Ｍで表されるメソゲン基としては、すべての公知のメソゲン基が挙げられる。特に下記一般式（II）で表される基が好ましい。
【００３４】
一般式（II）：−（−Ｗ1−Ｌ5）n−Ｗ2−
式中、Ｗ1およびＷ2は各々独立して、二価の環状アルキレン基もしくは環状アルケニレン基、二価のアリール基または二価のヘテロ環基を表し、Ｌ5は単結合または連結基を表し、連結基の具体例としては、前記式（Ｉ）中、Ｌ1〜Ｌ4で表される基の具体例、−ＣＨ2−Ｏ−、および−Ｏ−ＣＨ2−が挙げられる。ｎは１、２または３を表す。
【００３５】
Ｗ1およびＷ2としては、１，４−シクロヘキサンジイル、１，４−フェニレン、ピリミジン−２，５−ジイル、ピリジン−２，５ジイル、１，３，４−チアジアゾール−２，５−ジイル、１，３，４−オキサジアゾール−２，５−ジイル、ナフタレン−２，６−ジイル、ナフタレン−１，５−ジイル、チオフェン−２，５−ジイル、ピリダジン−３，６−ジイルが挙げられる。１，４−シクロヘキサンジイルの場合、トランス体およびシス体の構造異性体があるが、どちらの異性体であってもよく、任意の割合の混合物でもよい。トランス体であることがより好ましい。Ｗ1およびＷ2は、それぞれ置換基を有していてもよい。置換基としては、ハロゲン原子（フッ素、塩素、臭素、ヨウ素）、シアノ基、炭素原子数１〜１０のアルキル基（メチル基、エチル基、プロピル基など）、炭素原子数１〜１０のアルコキシ基（メトキシ基、エトキシ基など）、炭素原子数１〜１０のアシル基（ホルミル基、アセチル基など）、炭素原子数１〜１０のアルコキシカルボニル基（メトキシカルボニル基、エトキシカルボニル基など）、炭素原子数１〜１０のアシルオキシ基（アセチルオキシ基、プロピオニルオキシ基など）、ニトロ基、トリフルオロメチル基、ジフルオロメチル基などが挙げられる。
【００３６】
前記一般式（II）で表されるメソゲン基の基本骨格で好ましいものを、以下に例示する。これらに上記置換基が置換していてもよい。
【００３７】
【化２】
2008298814.tif 000004
【００３８】
以下に、前記一般式（Ｉ）で表される化合物の例を示すが、本発明はこれらに限定されるものではない。なお、一般式（Ｉ）で表される化合物は、特表平１１−５１３０１９号公報に記載の方法で合成することができる。
【００３９】
【化３】
2008298814.tif 000005
【００４０】
【化４】
2008298814.tif 000006
【００４１】
【化５】
2008298814.tif 000007
【００４２】
【化６】
2008298814.tif 000008
【００４３】
ディスコティック液晶化合物としては、Ｃ．Ｄｅｓｔｒａｄｅらの研究報告、Ｍｏｌ．Ｃｒｙｓｔ．７１巻、１１１頁（１９８１年）に記載されているベンゼン誘導体、Ｃ．Ｄｅｓｔｒａｄｅらの研究報告、Ｍｏｌ．Ｃｒｙｓｔ．１２２巻、１４１頁（１９８５年）、Ｐｈｙｓｉｃｓｌｅｔｔ，Ａ，７８巻、８２頁（１９９０）に記載されているトルキセン誘導体、Ｂ．Ｋｏｈｎｅらの研究報告、Ａｎｇｅｗ．Ｃｈｅｍ．９６巻、７０頁（１９８４年）に記載されたシクロヘキサン誘導体及びＪ．Ｍ．Ｌｅｈｎらの研究報告、Ｊ．Ｃｈｅｍ．Ｃｏｍｍｕｎ．，１７９４頁（１９８５年）、Ｊ．Ｚｈａｎｇらの研究報告、Ｊ．Ａｍ．Ｃｈｅｍ．Ｓｏｃ．１１６巻、２６５５頁（１９９４年）に記載されているアザクラウン系やフェニルアセチレン系マクロサイクルなどを挙げることができる。上記ディスコティック化合物は、一般的にこれらを分子中心の円盤状の母核とし、直鎖のアルキル基やアルコキシ基、置換ベンゾイルオキシ基等の基（Ｌ）が放射線状に置換された構造であり、液晶性を示す。ただし、このような分子の集合体が一様に配向した場合は負の一軸性を示すが、この記載に限定されるものではない。
【００４４】
本発明では、下記一般式（III）で表されるディスコティック液晶性化合物を用いることが好ましい。
一般式（III）：  Ｄ（−Ｌ−Ｐ）n
式中、Ｄは円盤状コアであり、Ｌは二価の連結基であり、Ｐは重合性基であり、ｎは４〜１２の整数である。
【００４５】
前記式（III）中、円盤状コア（Ｄ）、二価の連結基（Ｌ）および重合性基（Ｐ）の好ましい具体例は、それぞれ、特開２００１−４８３７号公報に記載の（Ｄ１）〜（Ｄ１５）、（Ｌ１）〜（Ｌ２５）、（Ｐ１）〜（Ｐ１８）が挙げられ、同公報に記載される円盤状コア（Ｄ）、二価の連結基（Ｌ）および重合性基（Ｐ）に関する内容をここに好ましく適用することができる。
【００４６】
上記ディスコティック化合物の好ましい例を下記に示す。
【００４７】
【化７】
2008298814.tif 000009
【００４８】
【化８】
2008298814.tif 000010
【００４９】
【化９】
2008298814.tif 000011
【００５０】
【化１０】
2008298814.tif 000012
【００５１】
【化１１】
2008298814.tif 000013
【００５２】
【化１２】
2008298814.tif 000014
【００５３】
【化１３】
2008298814.tif 000015
【００５４】
【化１４】
2008298814.tif 000016
【００５５】
【化１５】
2008298814.tif 000017
【００５６】
【化１６】
2008298814.tif 000018
【００５７】
【化１７】
2008298814.tif 000019
【００５８】
［パターニング正ａ−ｐｌａｔｅ光学異方性層の作製方法］
液晶性化合物を含む組成物から正ａ−ｐｌａｔｅ光学異方性層を形成する場合は、通常、基板（基板上に他の層が形成されていてもよい）等の上に、液晶性化合物を含む組成物を塗布し、液晶相形成温度で熟成・配向させたあと、その状態のまま熱または電離放射線照射して、光学異方性層を得ることができる。
パターニング正ａ−ｐｌａｔｅ光学異方性層の作製方法としては特に限定はなく、例えば、以下の方法（i）〜（iv）をあげることができる。
（i）フォトリソグラフィーにより各色ごとに光学異方性層を形成する方法。例えば、Ｂｉａｎｃ
ａ Ｍ． Ｉ． ｖａｎ ｄｅｒ Ｚａｎｄｅ， ｅｔ ａｌ．， Ａｄｖ． Ｆｕｎｃｔ． Ｍ  ａｔｅｒ． ２００６， １６， ７９１-７９８等に記載の公知の方法を用いることができる  。
（ii）カラーフィルタ等によりあらかじめ段差を有する基板上に光学異方性層をベタ塗布する方法。例えば、特開２００５-２４９１９号公報等に記載の方法を参照することができる。１回の工程で容易にパターニング光学異方性層を作製できるため望ましい。
（iii）仮支持体上に光学異方性層、着色した感光性樹脂層を順に形成した転写材料を用いて、各カラーフィルタを転写方式によって作製すると同時に光学異方性層を形成する方法。例えば、特開２００７-７２２５３号公報等に記載の方法を参照することができる。カラーフィルタを作製しながら、工程数が増加することなく光学異方性層も形成することできる。
（iv）印刷方式やインクジェット方式を利用して光学異方性層を形成する方法。例えば、特開２００６−６４８５８号公報等に記載の方法を参照することができる。光学異方性層を形成するにあたっての負荷が最も小さいため、コスト上のメリットは大きい。
上記の方法（i）〜（iv）のうち、（iii）又は（iv）が好ましく、（iii）がより好ましい。
【００５９】
棒状液晶性化合物を含む組成物から正ａ−ｐｌａｔｅ光学異方性層および正ｃ−ｐｌａｔｅ光学異方性層を形成する場合又はディスコティック液晶性化合物を含む組成物から負ｃ−ｐｌａｔｅ光学異方性層を形成する場合において、下記一般式（１）〜（３）で表される化合物の少なくとも一種を含有させることで、液晶性化合物の分子を実質的に水平配向させることができる。尚、本明細書において「水平配向」とは、棒状液晶の場合、分子長軸と透明支持体の水平面が平行であることをいい、円盤状液晶の場合、円盤状液晶性化合物のコアの円盤面と透明支持体の水平面が平行であることをいうが、厳密に平行であることを要求するものではなく、本明細書では、水平面とのなす傾斜角が１０度未満の配向を意味するものとする。傾斜角は０〜５度が好ましく、０〜３度がより好ましく、０〜２度がさらに好ましく、０〜１度が最も好ましい。
以下、下記一般式（１）〜（３）について、順に説明する。
【００６０】
【化１８】
2008298814.tif 000020
【００６１】
式中、Ｒ1、Ｒ2及びＲ3は各々独立して、水素原子又は置換基を表し、Ｘ1、Ｘ2及びＸ3は単結合又は二価の連結基を表す。Ｒ1〜Ｒ3で各々表される置換基としては、好ましくは置換もしくは無置換の、アルキル基（中でも、無置換のアルキル基またはフッ素置換アルキル基がより好ましい）、アリール基（中でもフッ素置換アルキル基を有するアリール基が好ましい）、置換もしくは無置換のアミノ基、アルコキシ基、アルキルチオ基、ハロゲン原子である。Ｘ1、Ｘ2及びＸ3で各々表される二価の連結基は、アルキレン基、アルケニレン基、二価の芳香族基、二価のヘテロ環残基、−ＣＯ−、―ＮＲa−（Ｒaは炭素原子数が１〜５のアルキル基または水素原子）、−Ｏ−、−Ｓ−、−ＳＯ−、−ＳＯ2−及びそれらの組み合わせからなる群より選ばれる二価の連結基であることが好ましい。二価の連結基は、アルキレン基、フェニレン基、−ＣＯ−、−ＮＲa−、−Ｏ−、−Ｓ−及び−ＳＯ2−からなる群より選ばれる二価の連結基又は該群より選ばれる基を少なくとも二つ組み合わせた二価の連結基であることがより好ましい。アルキレン基の炭素原子数は、１〜１２であることが好ましい。アルケニレン基の炭素原子数は、２〜１２であることが好ましい。二価の芳香族基の炭素原子数は、６〜１０であることが好ましい
【００６２】
【化１９】
2008298814.tif 000021
【００６３】
式中、Ｒは置換基を表し、ｍは０〜５の整数を表す。ｍが２以上の整数を表す場合、複数個のＲは同一でも異なっていてもよい。Ｒとして好ましい置換基は、Ｒ1、Ｒ2、及びＲ3で表される置換基の好ましい範囲として挙げてものと同じである。ｍは、好ましくは１〜３の整数を表し、特に好ましくは２又は３である。
【００６４】
【化２０】
2008298814.tif 000022
【００６５】
式中、Ｒ4、Ｒ5、Ｒ6、Ｒ7、Ｒ8及びＲ9は各々独立して、水素原子又は置換基を表す。Ｒ4、Ｒ5、Ｒ6、Ｒ7、Ｒ8及びＲ9でそれぞれ表される置換基は、好ましくは一般式（Ｉ）におけるＲ1、Ｒ2及びＲ3で表される置換基の好ましいものとして挙げたものである。本発明に用いられる水平配向剤については、特開２００５−９９２４８号公報の段落番号［００９２］〜［００９６］に記載の化合物を用いることができ、それら化合物の合成法も該明細書に記載されている。
【００６６】
前記一般式（１）〜（３）で表される化合物の添加量としては、液晶性化合物の質量の０．０１〜２０質量％が好ましく、０．０１〜１０質量％がより好ましく、０．０２〜１質量％が特に好ましい。なお、前記一般式（１）〜（３）にて表される化合物は、単独で用いてもよいし、二種以上を併用してもよい。
【００６７】
光学異方性層は、液晶性化合物および下記の重合開始剤や他の添加剤を含む塗布液を、後述する所定の配向層の上に塗布することで形成することが好ましい。塗布液の調製に使用する溶媒としては、有機溶媒が好ましく用いられる。有機溶媒の例には、アミド（例、Ｎ，Ｎ−ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン）、エステル（例、酢酸メチル、酢酸ブチル）、ケトン（例、アセトン、メチルエチルケトン）、エーテル（例、テトラヒドロフラン、１，２−ジメトキシエタン）が含まれる。アルキルハライドおよびケトンが好ましい。二種類以上の有機溶媒を併用してもよい。
【００６８】
前記光学異方性層は、液晶性化合物を含有する組成物（例えば塗布液）を、後述する配向層の表面に塗布し、所望の液晶相を示す配向状態とした後、該配向状態を熱又は電離放射線の照射により固定することで作製された層であるのが好ましい。固定化は、液晶性化合物に導入した反応性基の重合反応により実施することが好ましい。重合反応には、熱重合開始剤を用いる熱重合反応と光重合開始剤を用いる光重合反応とが含まれるが、光重合反応がより好ましい。光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が含まれる。
【００６９】
光重合開始剤の使用量は、塗布液の固形分の０．０１〜２０質量％であることが好ましく、０．５〜５質量％であることがさらに好ましい。液晶性化合物の重合のための光照射は、紫外線を用いることが好ましい。照射エネルギーは、２０ｍＪ／ｃｍ2〜１０Ｊ／ｃｍ2であることが好ましく、１００〜８００ｍＪ／ｃｍ2であることがさらに好ましい。光重合反応を促進するため、窒素雰囲気下あるいは加熱条件下で光照射を実施してもよい。
【００７０】
［配向層］
上記した様に、前記光学異方性層の形成には、配向層を利用してもよい。配向層は、その上に設けられる液晶性化合物の配向方向を規定するように機能する。配向層は、光学異方性層に配向性を付与できるものであれば、どのような層でもよい。配向層の好ましい例としては、有機化合物（好ましくはポリマー）のラビング処理された層、無機化合物の斜方蒸着層、及びマイクログルーブを有する層、さらにω−トリコサン酸、ジオクタデシルメチルアンモニウムクロライド及びステアリル酸メチル等のラングミュア・ブロジェット法（ＬＢ膜）により形成される累積膜、あるいは電場あるいは磁場の付与により誘電体を配向させた層を挙げることができる。
【００７１】
配向層用の有機化合物の例としては、ポリメチルメタクリレート、アクリル酸／メタクリル酸共重合体、スチレン／マレインイミド共重合体、ポリビニルアルコール、ポリ（Ｎ−メチロールアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、カルボキシメチルセルロース、ポリエチレン、ポリプロピレン及びポリカーボネート等のポリマー及びシランカップリング剤等の化合物を挙げることができる。好ましいポリマーの例としては、ポリイミド、ポリスチレン、スチレン誘導体のポリマー、ゼラチン、ポリビルアルコール及びアルキル基（炭素原子数６以上が好ましい）を有するアルキル変性ポリビルアルコールを挙げることができる。
【００７２】
配向層の形成には、ポリマーを使用するのが好ましい。利用可能なポリマーの種類は、液晶性化合物の配向（特に平均傾斜角）に応じて決定することができる。例えば、液晶性化合物を水平に配向させるためには配向層の表面エネルギーを低下させないポリマー（通常の配向用ポリマー）を用いる。具体的なポリマーの種類については液晶セルまたは光学補償シートについて種々の文献に記載がある。例えば、ポリビニルアルコールもしくは変性ポリビニルアルコール、ポリアクリル酸もしくはポリアクリル酸エステルとの共重合体、ポリビニルピロリドン、セルロースもしくは変性セルロース等が好ましく用いられる。配向層用素材には液晶性化合物の反応性基と反応できる官能基を有してもよい。反応性基は、側鎖に反応性基を有する繰り返し単位を導入するか、あるいは、環状基の置換基として導入することができる。界面で液晶性化合物と化学結合を形成する配向層を用いることがより好ましく、かかる配向層としては特開平９−１５２５０９号公報に記載されており、酸クロライドやカレンズＭＯＩ（昭和電工（株）製）を用いて側鎖にアクリル基を導入した変性ポリビニルアルコールが特に好ましい。配向層の厚さは０．０１〜５μｍであることが好ましく、０．０５〜２μｍであることがさらに好ましい。配向層は酸素遮断膜としての機能を有していてもよい。
【００７３】
また、ＬＣＤの配向層として広く用いられているポリイミド膜（好ましくはフッ素原子含有ポリイミド）も有機配向層として好ましい。これはポリアミック酸（例えば、日立化成工業（株）製のＬＱ／ＬＸシリーズ、日産化学（株）製のＳＥシリーズ等）を支持体面に塗布し、１００〜３００℃で０．５〜１時間焼成した後、ラビングすることにより得られる。
【００７４】
また、前記ラビング処理は、ＬＣＤの液晶配向処理工程として広く採用されている処理方法を利用することができる。即ち、配向層の表面を、紙やガーゼ、フェルト、ゴムあるいはナイロン、ポリエステル繊維などを用いて一定方向に擦ることにより配向を得る方法を用いることができる。一般的には、長さ及び太さが均一な繊維を平均的に植毛した布などを用いて数回程度ラビングを行うことにより実施される。
【００７５】
また、無機斜方蒸着膜の蒸着物質としては、ＳｉＯ2を代表とし、ＴｉＯ2、ＺｎＯ2等の金属酸化物、あるいやＭｇＦ2等のフッ化物、さらにＡｕ、Ａｌ、等の金属が挙げられる。尚、金属酸化物は、高誘電率のものであれば斜方蒸着物質として用いることができ、上記に限定されるものではない。無機斜方蒸着膜は、蒸着装置を用いて形成することができる。
【００７６】
光学異方性層は、液晶性化合物を仮配向層上で配向させ、その配向を固定化した後、透明支持体に粘着剤を用いるなどして転写することもできるが、生産性の観点からは転写なしに直接形成することが好ましい。
【００７７】
［基板面の法線方向に光学軸を有する一軸性光学異方性層］
液晶性化合物を含む組成物からｃ−ｐｌａｔｅ光学異方性層を形成する場合、ｃ−ｐｌａｔｅ光学異方性層は、液晶性化合物（好ましくは前記ディスコティック液晶組成物）を含む組成物を、基板（基板上に上記の配向層などの他の層が形成されていてもよい）上に塗布し、液晶相形成温度で熟成・配向させたあと、その状態のまま熱または電離放射線照射することにより得ることができる。
【００７８】
液晶性化合物を含む組成物からｃ−ｐｌａｔｅ光学異方性フィルムを形成する場合、ｃ−ｐｌａｔｅ光学異方性フィルムは、該組成物を前記ディスコティック液晶組成物をポリマーフィルム等からなる支持体（配向層などの他の層が形成されていてもよい）上に、塗布することにより作製すればよい。例えば、重合性基を有するディスコティック液晶性化合物を用いた場合、紫外線や加熱などによって、ディスコティック分子の円盤面の光軸と層面とのなす角が直交するホメオトロピック配向状態のまま固定させることができ、光学異方性を発現させることができる。ここでは、支持体であるポリマーフィルムの複屈折性を積極的に利用して、積層体としｃ−ｐｌａｔｅ光学異方性フィルムに要求される光学特性を満足する態様であっても、また支持体にはレターデーションがほぼ０のフィルム（例えば、特開２００５−１３８３７５号公報に記載のセルロースアシレートフィルム等）を用いて、前記硬化性液晶組成物からなる層のみで、要求される光学特性を満足する態様であってもよい。
【００７９】
ｃ−ｐｌａｔｅ光学異方性フィルムは一般的なポリマーフィルムであってもよい。ｃ−ｐｌａｔｅ光学異方性フィルムが一般的なポリマーフィルムである場合、偏光子と貼り合わせることができる。また、ポリマーフィルムであるｃ−ｐｌａｔｅ光学異方性フィルムは単独の部材として、例えば、光学補償フィルムとして液晶表示装置に組み込むことも可能である。
【００８０】
前記ポリマーフィルムの材料としては、上述の条件を満たす範囲であればどのような材料を用いてもよく、光学性能、透明性、機械的強度、熱安定性、水分遮蔽性に優れるポリマーが好ましい。例えば、ポリカーボネート系ポリマー、ポリエチレンテレフタレートやポリエチレンナフタレート等のポリエステル系ポリマー、ポリメチルメタクリレート等のアクリル系ポリマー、ポリスチレンやアクリロニトリル・スチレン共重合体（ＡＳ樹脂）等のスチレン系ポリマー等が挙げられる。また、ポリエチレン、ポリプロピレン等のポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、塩化ビニリデン系ポリマー、ビニルアルコール系ポリマー、ビニルブチラール系ポリマー、アリレート系ポリマー、ポリオキシメチレン系ポリマー、エポキシ系ポリマー、または前記ポリマーを混合したポリマーも例として挙げられる。
【００８１】
また、前記ポリマーフィルムを形成する材料としては、熱可塑性ノルボルネン系樹脂を好ましく用いることができる。熱可塑性ノルボルネン系樹脂としては、日本ゼオン（株）製のゼオネックス、ゼオノア、ＪＳＲ（株）製のアートン等が挙げられる。
【００８２】
また、前記ポリマーフィルムを形成する材料としては、従来偏光板の透明保護フィルムとして用いられてきたセルロース系ポリマー（以下、セルロースアシレートという）を特に好ましく用いることができる。セルロースアシレートの代表例としては、トリアセチルセルロースが挙げられる。セルロースアシレート原料のセルロースとしては、綿花リンタや木材パルプ（広葉樹パルプ，針葉樹パルプ）などがあり、何れの原料セルロースから得られるセルロースアシレートでも使用でき、場合により混合して使用してもよい。これらの原料セルロースについての詳細な記載は、例えば、丸澤、宇田著、「プラスチック材料講座（１７）繊維素系樹脂」日刊工業新聞社（１９７０年発行）や発明協会公開技報公技番号２００１−１７４５号（７頁〜８頁）に記載のセルロースを用いることができ、前記セルロースアシレートフィルムに対しては特に限定されるものではない。
【００８３】
また、前記ポリマーフィルムを形成する材料としては、Ｒｔｈ発現剤を含むことが好ましい。「Ｒｔｈ発現剤」とはフィルムの厚み方向に複屈折を発現する性質を有する化合物である。Ｒｔｈ発現剤としては、２５０ｎｍ〜３８０ｎｍの波長範囲に吸収極大を有する分極率異方性の大きい化合物が好ましい。Ｒｔｈ発現剤のセルロースアシレート１００質量部に対する含有量は０．１〜３０質量％が好ましく、１〜２５質量％がさらに好ましく、３〜１５質量％がよりさらに好ましい。尚、前記セルロースアシレートフィルムをソルベントキャスト法により製造する場合は、前記Ｒｔｈ発現剤をドープ中に添加してもよい。前記Ｒｔｈ発現剤を添加するタイミングについて特に制限はなく、アルコール、メチレンクロライド、ジオキソラン等の有機溶媒にＲｔｈ発現剤を溶解してから、セルロースアシレート溶液（ドープ）に添加するか、又は直接ドープ組成中に添加してもよい。
前記Ｒｔｈ発現剤としては、下記一般式（Ｉ）で表される化合物を特に好ましく使用できる。
【００８４】
【化２１】
2008298814.tif 000023
【００８５】
式中、Ｘ21は、単結合、−ＮＲ24−、−Ｏ−又はＳ−であり；Ｘ22は、単結合、−ＮＲ25−、−Ｏ−又はＳ−であり；Ｘ23は、単結合、−ＮＲ26−、−Ｏ−又はＳ−である。また、Ｒ21、Ｒ22、及びＲ23は、それぞれ独立に、アルキル基、アルケニル基、芳香族環基又は複素環基であり；Ｒ24、Ｒ25及びＲ26は、それぞれ独立に、水素原子、アルキル基、アルケニル基、アリール基又は複素環基である。
【００８６】
以下に前記一般式（Ｉ）で表される化合物の好ましい例（Ｉ−（１）〜ＩＶ−（１０））を下記に示すが、本発明はこれらの具体例に限定されるものではない。
【００８７】
【化２２】
2008298814.tif 000024
【００８８】
【化２３】
2008298814.tif 000025
【００８９】
【化２４】
2008298814.tif 000026
【００９０】
【化２５】
2008298814.tif 000027
【００９１】
【化２６】
2008298814.tif 000028
【００９２】
【化２７】
2008298814.tif 000029
【００９３】
【化２８】
2008298814.tif 000030
【００９４】
【化２９】
2008298814.tif 000031
【００９５】
【化３０】
2008298814.tif 000032
【００９６】
【化３１】
2008298814.tif 000033
【００９７】
【化３２】
2008298814.tif 000034
【００９８】
【化３３】
2008298814.tif 000035
【００９９】
【化３４】
2008298814.tif 000036
【０１００】
前記Ｒｔｈ発現剤としては下記一般式（ＩＩＩ）で表される化合物も好ましい。以下に一般式（ＩＩＩ）の化合物に関して詳細に説明する
【０１０１】
【化３５】
2008298814.tif 000037
【０１０２】
一般式（ＩＩＩ）中、Ｒ12、Ｒ14、Ｒ15はそれぞれ独立に水素原子又は置換基を表し、Ｒ11、Ｒ13はそれぞれ独立に水素原子又はアルキル基を表し、Ｌ1、Ｌ2はそれぞれ独立に単結合又は二価の連結基を表す。Ａｒ1はアリーレン基又は芳香族へテロ環を表し、Ａｒ2はアリール基又は芳香族へテロ環を表し、ｎは３以上の整数を表し、ｎ種存在するＬ2、Ａｒ1はそれぞれ同一であっても異なっていてもよい。ただしＲ11、Ｒ13は互いに異なっており、Ｒ13で表されるアルキル基はへテロ原子を含まない。
【０１０３】
一般式（ＩＩＩ）中、Ｒ12、Ｒ14、Ｒ15はそれぞれ独立に水素原子又は置換基を表す。前記置換基としては後述の置換基Ｔが適用できる。
【０１０４】
一般式（ＩＩＩ）におけるＲ12として好ましくは、水素原子、アルキル基、アルコキシ基、アミノ基、水酸基であり、より好ましくは、水素原子、アルキル基、アルコキシ基であり、更に好ましくは水素原子、アルキル基（好ましくは炭素数１〜４、より好ましくはメチル基である。）、アルコキシ基（好ましくは炭素数１〜１２、より好ましくは炭素数１〜８、更に好ましくは炭素数１〜６、特に好ましくは炭素数１〜４）である。特に好ましくは水素原子、メチル基、メトキシ基であり、最も好ましくは水素原子である。
【０１０５】
一般式（ＩＩＩ）におけるＲ14として好ましくは、水素原子又は電子供与性基であり、より好ましくは水素原子、アルキル基、アルコキシ基、アミノ基、水酸基であり、更に好ましくは、水素原子、炭素数１〜４のアルキル基、炭素数１〜１２のアルコキシ基（好ましくは炭素数１〜１２、より好ましくは炭素数１〜８、更に好ましくは炭素数１〜６、特に好ましくは炭素数１〜４）であり、特に好ましくは水素原子、炭素数１〜４のアルキル基、炭素数１〜４のアルコキシ基であり、最も好ましくは水素原子、メトキシ基である。
【０１０６】
一般式（ＩＩＩ）におけるＲ15として好ましくは、水素原子、ハロゲン原子、アルキル基、アルコキシ基、アミノ基、水酸基であり、より好ましくは、水素原子、アルキル基、アルコキシ基であり、更に好ましくは水素原子、アルキル基（好ましくは炭素数１〜４より好ましくはメチル基である。）、アルコキシ基（好ましくは炭素数１〜１２、より好ましくは炭素数１〜８、更に好ましくは炭素数１〜６特に好ましくは炭素数１〜４）である。特に好ましくは水素原子、メチル基、メトキシ基である。最も好ましくは水素原子である。
【０１０７】
一般式（ＩＩＩ）におけるＲ11、Ｒ13はそれぞれ独立に水素原子又はアルキル基を表し、Ｒ11、Ｒ13は互いに異なっており、Ｒ13で表されるアルキル基はへテロ原子を含まない。ここでヘテロ原子とは水素原子、炭素原子以外の原子のことを表し、酸素原子、窒素原子、硫黄原子、リン、ケイ素、ハロゲン原子（Ｆ、Ｃｌ、Ｂｒ、Ｉ）、ホウ素などが挙げられる。Ｒ11、Ｒ13で表されるアルキル基としては、直鎖、分岐、又は環状であって、置換もしくは無置換のアルキル基を表し、好ましくは置換もしくは無置換の炭素数１〜３０のアルキル基、炭素数３〜３０の置換もしくは無置換のシクロアルキル基、炭素数５〜３０の置換もしくは無置換のビシクロアルキル基（つまり、炭素数５〜３０のビシクロアルカンから水素原子を一個取り去った一価の基。）、更に環構造が多いトリシクロ構造などが挙げられる。
【０１０８】
Ｒ11、Ｒ13で表されるアルキル基の好ましい例としては、メチル、エチル、ｎ−プロピル、イソプロピル、ｎ−ブチル、ｓｅｃ−ブチル、ｔ−ブチル、ｎ−ペンチル基、ｉｓｏ−ペンチル基、ｎ−ヘキシル基、ｎ−ヘプチル基、ｎ−オクチル基、ｔｅｒｔ−オクチル基、２−エチルヘキシル基、ｎ−ノニル基、１，１，３−トリメチルヘキシル基、ｎ−デシル基、２−ヘキシルデシル基、シクロヘキシル基、シクロヘプチル基、２−ヘキセニル基、オレイル基、リノレイル基、リノレニル基等を挙げることができる。また、シクロアルキル基としては、シクロヘキシル、シクロペンチル、４−ｎ−ドデシルシクロヘキシル、ビシクロアルキル基としては、ビシクロ［１，２，２］ヘプタン−２−イル、ビシクロ［２，２，２］オクタン−３−イルなどを挙げることができる。
【０１０９】
Ｒ11として更に好ましくは水素原子、メチル基、エチル基、ｎ−プロピル基、イソプロピル基であり、特に好ましくは水素原子、メチル基であり、最も好ましくはメチル基である。Ｒ13として特に好ましくは、炭素原子２個以上を含むアルキル基であり、より好ましくは炭素原子３個以上を含むアルキル基である。分岐又は環状構造をもったものは特に好ましく用いられる。
【０１１０】
以下にＲ13で表されるアルキル基の具体例（Ｏ−１〜Ｏ−２０）を挙げて説明するが、本発明は以下の具体例によって何ら限定されることはない。尚、下記具体例中、「＃」は酸素原子側を意味する。
【０１１１】
【化３６】
2008298814.tif 000038
【０１１２】
一般式（ＩＩＩ）におけるＡｒ1はアリーレン基又は芳香族へテロ環を表し、繰り返し単位中のＡｒ1は、すべて同一であっても異なっていてもよい。また、Ａｒ2はアリール基又は芳香族へテロ環を表す。一般式（ＩＩＩ）中、Ａｒ1で表されるアリーレン基として好ましくは炭素数６〜３０のアリーレン基であり、単環であってもよいし、さらに他の環と縮合環を形成してもよい。また、可能な場合には置換基を有してもよく、置換基としては後述の置換基Ｔが適用できる。Ａｒ1で表されるアリーレン基としてより好ましくは炭素数６〜２０、特に好ましくは炭素数６〜１２であり、例えばフェニレン基、ｐ−メチルフェニレン基、ナフチレン基などが挙げられる。一般式（ＩＩＩ）中、Ａｒ2で表されるアリール基として好ましくは炭素数６〜３０のアリール基であり、単環であってもよいし、さらに他の環と縮合環を形成してもよい。また、可能な場合には置換基を有してもよく、置換基としては後述の置換基Ｔが適用できる。Ａｒ2で表されるアリール基としてより好ましくは炭素数６〜２０、特に好ましくは炭素数６〜１２であり、例えばフェニル基、ｐ−メチルフェニル基、ナフチル基などが挙げられる。
【０１１３】
一般式（ＩＩＩ）中、Ａｒ1、Ａｒ2で表される芳香族ヘテロ環は、酸素原子、窒素原子又は硫黄原子のうち少なくとも１つを含む芳香族ヘテロ環であることができ、好ましくは５〜６員環の酸素原子、窒素原子又は硫黄原子のうち少なくとも１つを含む芳香族ヘテロ環である。また、可能な場合にはさらに置換基を有してもよい。置換基としては後述の置換基Ｔが適用できる。
【０１１４】
一般式（ＩＩＩ）中、Ａｒ1、Ａｒ2で表される芳香族ヘテロ環の具体例としては、例えば、フラン、ピロール、チオフェン、イミダゾール、ピラゾール、ピリジン、ピラジン、ピリダジン、トリアゾール、トリアジン、インドール、インダゾール、プリン、チアゾリン、チアゾール、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン、フェナントロリン、フェナジン、テトラゾール、ベンズイミダゾール、ベンズオキサゾール、ベンズチアゾール、ベンゾトリアゾール、テトラザインデン、ピロロトリアゾール、ピラゾロトリアゾールなどが挙げられる。芳香族ヘテロ環として好ましいものは、ベンズイミダゾール、ベンズオキサゾール、ベンズチアゾール、ベンゾトリアゾールである。
【０１１５】
一般式（ＩＩＩ）中、Ｌ1、Ｌ2はそれぞれ独立に単結合、又は２価の連結基を表す。Ｌ1、Ｌ2は、同じであってもよく異なっていてもよい。また、繰り返し単位中のＬ2は、すべて同一であっても異なっていてもよい。
【０１１６】
前記二価の連結基として好ましいものは、−Ｏ−、−ＮＲ―（Ｒは水素原子又は置換基を有してもよいアルキル基又はアリール基をあらわす）、−ＣＯ−、−ＳＯ2−、−Ｓ−、アルキレン基、置換アルキレン基、アルケニレン基、置換アルケニレン基、アルキニレン基及びこれらの二価の基を２つ以上組み合わせて得られる基であり、その内より好ましいものは−Ｏ−、−ＮＲ−、−ＣＯ−、−ＳＯ2ＮＲ−、−ＮＲＳＯ2−、−ＣＯＮＲ−、−ＮＲＣＯ−、−ＣＯＯ−、及びＯＣＯ−、アルキニレン基である。Ｒは好ましくは水素原子を表す。
【０１１７】
本発明における一般式（ＩＩＩ）で表される化合物において、Ａｒ1はＬ1及びＬ2と結合するが、Ａｒ1がフェニレン基である場合、Ｌ1-Ａｒ1−Ｌ2、及びＬ2-Ａｒ1−Ｌ2は互いにパラ位（１，４−位）の関係にあることが特に好ましい。
【０１１８】
一般式（ＩＩＩ）中、ｎは３以上の整数を表し、好ましくは３〜７であり、より好ましくは３〜６であり、さらに好ましくは３〜５である。
【０１１９】
前記一般式（ＩＩＩ）で表される化合物としては、下記一般式（ＩＶ）及び（Ｖ）で表される化合物を特に好ましく用いることができる。
【０１２０】
【化３７】
2008298814.tif 000039
【０１２１】
一般式（ＩＶ）中、Ｒ12、Ｒ15は、それぞれ独立に、水素原子又は置換基を表し、Ｒ11、Ｒ13は、それぞれ独立に、水素原子又はアルキル基を表し、Ｌ1、Ｌ2は、それぞれ独立に、単結合又は二価の連結基を表す。Ａｒ1はアリーレン基又は芳香族へテロ環を表し、Ａｒ2はアリール基又は芳香族へテロ環を表し、ｎは３以上の整数を表し、ｎ種存在するＬ2、Ａｒ1はそれぞれ同一であっても異なっていてもよい。ただしＲ11、Ｒ13は互いに異なっており、Ｒ13で表されるアルキル基はへテロ原子を含まない。
【０１２２】
一般式（ＩＶ）中、Ｒ12、Ｒ15、Ｒ11、Ｒ13は一般式（ＩＩＩ）におけるそれらと同義であり、また好ましい範囲も同様である。また、Ｌ1、Ｌ2、Ａｒ1、Ａｒ2についても一般式（ＩＩＩ）におけるそれらと同義であり、好ましい範囲も同様である。
【０１２３】
【化３８】
2008298814.tif 000040
【０１２４】
一般式（Ｖ）中、Ｒ12、Ｒ15はそれぞれ独立に水素原子又は置換基を表し、Ｒ11、Ｒ13、Ｒ14はそれぞれ独立に水素原子又はアルキル基を表し、Ｌ1、Ｌ2はそれぞれ独立に単結合又は二価の連結基を表す。Ａｒ1はアリーレン基又は芳香族へテロ環を表し、Ａｒ2はアリール基又は芳香族へテロ環を表し、ｎは３以上の整数を表し、ｎ種存在するＬ2、Ａｒ1はそれぞれ同一であっても異なっていてもよい。ただしＲ11、Ｒ13は互いに異なっており、Ｒ13で表されるアルキル基はへテロ原子を含まない。
【０１２５】
一般式（Ｖ）中、Ｒ12、Ｒ15、Ｒ11、Ｒ13は一般式（ＩＩＩ）におけるそれらと同義であり、また好ましい範囲も同様である。また、Ｌ1、Ｌ2、Ａｒ1、Ａｒ2は一般式（ＩＩＩ）におけるそれらと同義であり、好ましい範囲も同様である。
【０１２６】
一般式（Ｖ）において、Ｒ14は水素原子又はアルキル基を表し、アルキル基としてはＲ11、Ｒ13の好ましい例として示したアルキル基が好ましく用いられる。前記Ｒ14として好ましくは、水素原子又は炭素数１〜４のアルキル基であり、より好ましくは水素原子又は炭素数１〜３のアルキル基であり、さらに好ましくはメチル基である。Ｒ11とＲ14とは同一であってもよいし異なっていてもよいが、ともにメチル基であることが特に好ましい。
【０１２７】
また、前記一般式（Ｖ）で表される化合物としては、一般式（Ｖ―Ａ）もしくは一般式（Ｖ−Ｂ）で表される化合物も好ましい。
【０１２８】
【化３９】
2008298814.tif 000041
【０１２９】
一般式（Ｖ−Ａ）中、Ｒ12、Ｒ15は、それぞれ独立に、水素原子又は置換基を表し、Ｒ11、Ｒ13は、それぞれ独立に、水素原子又はアルキル基を表し、Ｌ1、Ｌ2は、それぞれ独立に、単結合又は二価の連結基を表す。Ａｒ1はアリーレン基又は芳香族へテロ環を表し、ｎは３以上の整数を表し、ｎ種存在するＬ2、Ａｒ2はそれぞれ同一であっても異なっていてもよい。ただしＲ11、Ｒ13は互いに異なっており、Ｒ13で表されるアルキル基はヘテロ原子を含まない。
【０１３０】
一般式（Ｖ―Ａ）中、Ｒ12、Ｒ15、Ｒ11、Ｒ13、Ｌ1、Ｌ2、Ａｒ1、ｎは一般式（ＩＩＩ）におけるそれらと同義であり、また好ましい範囲も同様である。
【０１３１】
【化４０】
2008298814.tif 000042
【０１３２】
一般式（Ｖ−Ｂ）中、Ｒ12、Ｒ15は、それぞれ独立に、水素原子又は置換基を表し、Ｒ11、Ｒ13、Ｒ14は、それぞれ独立に、水素原子又はアルキル基を表し、Ｌ1、Ｌ2は、それぞれ独立に、単結合又は二価の連結基を表す。Ａｒ1はアリーレン基又は芳香族ヘテロ環を表し、ｎは３以上の整数を表し、ｎ種存在するＬ1、Ａｒ2はそれぞれ同一であっても異なっていてもよい。ただしＲ11、Ｒ13は互いに異なっており、Ｒ13で表されるアルキル基はヘテロ原子を含まない。
【０１３３】
一般式（Ｖ―Ｂ）中、Ｒ12、Ｒ15、Ｒ11、Ｒ13、Ｒ14、Ｌ1、Ｌ2、Ａｒ1、ｎは一般式（ＩＩＩ）及び（Ｖ）におけるそれらと同義であり、また好ましい範囲も同様である。
【０１３４】
以下に前述の置換基Ｔについて説明する。置換基Ｔとして好ましくはハロゲン原子（例えば、フッ素原子、塩素原子、臭素原子、ヨウ素原子）、アルキル基（好ましくは炭素数１〜３０のアルキル基、例えばメチル基、エチル基、ｎ−プロピル基、イソプロピル基、ｔ−ブチル基、ｎ−オクチル基、２−エチルヘキシル基）、シクロアルキル基（好ましくは、炭素数３〜３０の置換又は無置換のシクロアルキル基、例えば、シクロヘキシル基、シクロペンチル基、４−ｎ−ドデシルシクロヘキシル基）、ビシクロアルキル基（好ましくは、炭素数５〜３０の置換又は無置換のビシクロアルキル基、つまり、炭素数５〜３０のビシクロアルカンから水素原子を一個取り去った一価の基である。例えば、ビシクロ［１，２，２］ヘプタン−２−イル、ビシクロ［２，２，２］オクタン−３−イル）、アルケニル基（好ましくは炭素数２〜３０の置換又は無置換のアルケニル基、例えば、ビニル基、アリル基）、シクロアルケニル基（好ましくは、炭素数３〜３０の置換又は無置換のシクロアルケニル基、つまり、炭素数３〜３０のシクロアルケンの水素原子を一個取り去った一価の基である。例えば、２−シクロペンテン−１−イル、２−シクロヘキセン−１−イル）、ビシクロアルケニル基（置換又は無置換のビシクロアルケニル基、好ましくは、炭素数５〜３０の置換又は無置換のビシクロアルケニル基、つまり二重結合を一個持つビシクロアルケンの水素原子を一個取り去った一価の基である。例えば、ビシクロ［２，２，１］ヘプト−２−エン−１−イル、ビシクロ［２，２，２］オクト−２−エン−４−イル）、アルキニル基（好ましくは、炭素数２〜３０の置換又は無置換のアルキニル基、例えば、エチニル基、プロパルギル基）、アリール基（好ましくは炭素数６〜３０の置換又は無置換のアリール基、例えばフェニル基、ｐ−トリル基、ナフチル基）、ヘテロ環基（好ましくは５又は６員の置換又は無置換の、芳香族又は非芳香族のヘテロ環化合物から一個の水素原子を取り除いた一価の基であり、さらに好ましくは、炭素数３〜３０の５又は６員の芳香族のヘテロ環基である。例えば、２−フリル基、２−チエニル基、２−ピリミジニル基、２−ベンゾチアゾリル基）、
【０１３５】
シアノ基、ヒドロキシル基、ニトロ基、カルボキシル基、アルコキシ基（好ましくは、炭素数１〜３０の置換又は無置換のアルコキシ基、例えば、メトキシ基、エトキシ基、イソプロポキシ基、ｔ−ブトキシ基、ｎ−オクチルオキシ基、２−メトキシエトキシ基）、アリールオキシ基（好ましくは、炭素数６〜３０の置換又は無置換のアリールオキシ基、例えば、フェノキシ基、２−メチルフェノキシ基、４−ｔｅｒｔ−ブチルフェノキシ基、３−ニトロフェノキシ基、２−テトラデカノイルアミノフェノキシ基）、シリルオキシ基（好ましくは、炭素数３〜２０のシリルオキシ基、例えば、トリメチルシリルオキシ基、ｔｅｒｔ−ブチルジメチルシリルオキシ基）、ヘテロ環オキシ基（好ましくは、炭素数２〜３０の置換又は無置換のヘテロ環オキシ基、１−フェニルテトラゾール−５−オキシ基、２−テトラヒドロピラニルオキシ基）、アシルオキシ基（好ましくはホルミルオキシ基、炭素数２〜３０の置換又は無置換のアルキルカルボニルオキシ基、炭素数６〜３０の置換又は無置換のアリールカルボニルオキシ基、例えば、ホルミルオキシ基、アセチルオキシ基、ピバロイルオキシ基、ステアロイルオキシ基、ベンゾイルオキシ基、ｐ−メトキシフェニルカルボニルオキシ基）、カルバモイルオキシ基（好ましくは、炭素数１〜３０の置換又は無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基）、アルコキシカルボニルオキシ基（好ましくは、炭素数２〜３０の置換又は無置換アルコキシカルボニルオキシ基、例えばメトキシカルボニルオキシ基、エトキシカルボニルオキシ基、ｔｅｒｔ−ブトキシカルボニルオキシ基、ｎ−オクチルカルボニルオキシ基）、アリールオキシカルボニルオキシ基（好ましくは、炭素数７〜３０の置換又は無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基）、
【０１３６】
アミノ基（好ましくは、アミノ基、炭素数１〜３０の置換又は無置換のアルキルアミノ基、炭素数６〜３０の置換又は無置換のアニリノ基、例えば、アミノ基、メチルアミノ基、ジメチルアミノ基、アニリノ基、Ｎ−メチル−アニリノ基、ジフェニルアミノ基）、アシルアミノ基（好ましくは、ホルミルアミノ基、炭素数１〜３０の置換又は無置換のアルキルカルボニルアミノ基、炭素数６〜３０の置換又は無置換のアリールカルボニルアミノ基、例えば、ホルミルアミノ基、アセチルアミノ基、ピバロイルアミノ基、ラウロイルアミノ基、ベンゾイルアミノ基）、アミノカルボニルアミノ基（好ましくは、炭素数１〜３０の置換又は無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基）、アルコキシカルボニルアミノ基（好ましくは炭素数２〜３０の置換又は無置換アルコキシカルボニルアミノ基、例えば、メトキシカルボニルアミノ基、エトキシカルボニルアミノ基、ｔｅｒｔ−ブトキシカルボニルアミノ基、ｎ−オクタデシルオキシカルボニルアミノ基、Ｎ−メチルーメトキシカルボニルアミノ基）、アリールオキシカルボニルアミノ基（好ましくは、炭素数７〜３０の置換又は無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基）、スルファモイルアミノ基（好ましくは、炭素数０〜３０の置換又は無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基）、アルキル及びアリールスルホニルアミノ基（好ましくは炭素数１〜３０の置換又は無置換のアルキルスルホニルアミノ、炭素数６〜３０の置換又は無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基）、メルカプト基、アルキルチオ基（好ましくは、炭素数１〜３０の置換又は無置換のアルキルチオ基、例えばメチルチオ基、エチルチオ基、ｎ−ヘキサデシルチオ基）、アリールチオ基（好ましくは炭素数６〜３０の置換又は無置換のアリールチオ基、例えば、フェニルチオ基、ｐ−クロロフェニルチオ基、ｍ−メトキシフェニルチオ基）、ヘテロ環チオ基（好ましくは炭素数２〜３０の置換又は無置換のヘテロ環チオ基、例えば、２−ベンゾチアゾリルチオ基、１−フェニルテトラゾール−５−イルチオ基）、
【０１３７】
スルファモイル基（好ましくは炭素数０〜３０の置換又は無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’フェニルカルバモイル）スルファモイル基）、スルホ基、アルキル及びアリールスルフィニル基（好ましくは、炭素数１〜３０の置換又は無置換のアルキルスルフィニル基、６〜３０の置換又は無置換のアリールスルフィニル基、例えば、メチルスルフィニル基、エチルスルフィニル基、フェニルスルフィニル基、ｐ−メチルフェニルスルフィニル基）、アルキル及びアリールスルホニル基（好ましくは、炭素数１〜３０の置換又は無置換のアルキルスルホニル基、６〜３０の置換又は無置換のアリールスルホニル基、例えば、メチルスルホニル基、エチルスルホニル基、フェニルスルホニル基、ｐ−メチルフェニルスルホニル基）、アシル基（好ましくはホルミル基、炭素数２〜３０の置換又は無置換のアルキルカルボニル基、炭素数７〜３０の置換又は無置換のアリールカルボニル基、例えば、アセチル基、ピバロイルベンゾイル基）、アリールオキシカルボニル基（好ましくは、炭素数７〜３０の置換又は無置換のアリールオキシカルボニル基、例えば、フェノキシカルボニル基、ｏ−クロロフェノキシカルボニル基、ｍ−ニトロフェノキシカルボニル基、ｐ−ｔｅｒｔ−ブチルフェノキシカルボニル基）、アルコキシカルボニル基（好ましくは、炭素数２〜３０の置換又は無置換アルコキシカルボニル基、例えば、メトキシカルボニル基、エトキシカルボニル基、ｔｅｒｔ−ブトキシカルボニル基、ｎ−オクタデシルオキシカルボニル基）、カルバモイル基（好ましくは、炭素数１〜３０の置換又は無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基）、アリール及びヘテロ環アゾ基（好ましくは炭素数６〜３０の置換又は無置換のアリールアゾ基、炭素数３〜３０の置換又は無置換のヘテロ環アゾ基、例えば、フェニルアゾ基、ｐ−クロロフェニルアゾ基、５−エチルチオ−１，３，４−チアジアゾール−２−イルアゾ基）、イミド基（好ましくは、Ｎ−スクシンイミド基、Ｎ−フタルイミド基）、ホスフィノ基（好ましくは、炭素数２〜３０の置換又は無置換のホスフィノ基、例えば、ジメチルホスフィノ基、ジフェニルホスフィノ基、メチルフェノキシホスフィノ基）、ホスフィニル基（好ましくは、炭素数２〜３０の置換又は無置換のホスフィニル基、例えば、ホスフィニル基、ジオクチルオキシホスフィニル基、ジエトキシホスフィニル基）、ホスフィニルオキシ基（好ましくは、炭素数２〜３０の置換又は無置換のホスフィニルオキシ基、例えば、ジフェノキシホスフィニルオキシ基、ジオクチルオキシホスフィニルオキシ基）、ホスフィニルアミノ基（好ましくは、炭素数２〜３０の置換又は無置換のホスフィニルアミノ基、例えば、ジメトキシホスフィニルアミノ基、ジメチルアミノホスフィニルアミノ基）、シリル基（好ましくは、炭素数３〜３０の置換又は無置換のシリル基、例えば、トリメチルシリル基、ｔｅｒｔ−ブチルジメチルシリル基、フェニルジメチルシリル基）を表わす。
【０１３８】
上記の置換基の中で、水素原子を有するものは、これを取り去りさらに上記の基で置換されていてもよい。そのような官能基の例としては、アルキルカルボニルアミノスルホニル基、アリールカルボニルアミノスルホニル基、アルキルスルホニルアミノカルボニル基、アリールスルホニルアミノカルボニル基が挙げられ、具体例としては、メチルスルホニルアミノカルボニル基、ｐ−メチルフェニルスルホニルアミノカルボニル基、アセチルアミノスルホニル基、ベンゾイルアミノスルホニル基が挙げられる。
【０１３９】
また、置換基が二つ以上ある場合は、同じでも異なってもよい。また、可能な場合には互いに連結して環を形成してもよい。
【０１４０】
一般式（Ｖ−Ａ）で表される化合物として好ましいものは、Ｒ11がいずれもメチル基であり、Ｒ12、Ｒ15がいずれも水素原子であり、Ｒ13が炭素原子３個以上をもつアルキル基であり、Ｌ1が、単結合、−Ｏ−、−ＣＯ−、−ＮＲ−、−ＳＯ2ＮＲ−、−ＮＲＳＯ2−、−ＣＯＮＲ−、−ＮＲＣＯ−、−ＣＯＯ−、及びＯＣＯ−、アルキニレン基（Ｒは水素原子、置換基を有してもよいアルキル基、アリール基を表す。好ましくは水素原子である。）であり、Ｌ2が−Ｏ−又はＮＲ−（Ｒは水素原子、置換基を有してもよいアルキル基、アリール基を表す。好ましくは水素原子である。）であり、Ａｒ1がアリーレン基であり、ｎが３〜６であるものを挙げることができる。
【０１４１】
以下に一般式（Ｖ−Ａ）及び（Ｖ−Ｂ）で表される化合物に関して具体例をあげて詳細に説明するが、本発明は以下の具体例によって何ら限定されることはない。
【０１４２】
【化４１】
2008298814.tif 000043
【０１４３】
【化４２】
2008298814.tif 000044
【０１４４】
【化４３】
2008298814.tif 000045
【０１４５】
【化４４】
2008298814.tif 000046
【０１４６】
【化４５】
2008298814.tif 000047
【０１４７】
【化４６】
2008298814.tif 000048
【０１４８】
【化４７】
2008298814.tif 000049
【０１４９】
【化４８】
2008298814.tif 000050
【０１５０】
一般式（ＩＩＩ）で表される化合物はまず置換安息香酸を合成した後に、この置換安息香酸とフェノール誘導体もしくはアニリン誘導体との一般的なエステル反応もしくはアミド化反応によって合成でき、エステル結合、アミド結合形成反応であればどのような反応を用いてもよい。例えば、置換安息香酸を酸ハロゲン化物に官能基変換した後、フェノール誘導体もしくはアニリン誘導体と縮合する方法、縮合剤あるいは触媒を用いて置換安息香酸とフェノール誘導体もしくはアニリン誘導体を脱水縮合する方法などが挙げられる。
【０１５１】
一般式（ＩＩＩ）で表される化合物の製造方法としては、製造プロセス等を考慮すると置換安息香酸を酸ハロゲン化物に官能基変換した後、フェノール誘導体もしくはアニリン誘導体と縮合する方法が好ましい。
【０１５２】
一般式（ＩＩＩ）で表される化合物の製造方法においては、反応溶媒として、炭化水素系溶媒（好ましくはトルエン、キシレンが挙げられる。）、エーテル系溶媒（好ましくはジメチルエーテル、テトラヒドロフラン、ジオキサンなどが挙げられる）、ケトン系溶媒、エステル系溶媒、アセトニトリル、ジメチルホルムアミド、ジメチルアセトアミドなどを用いることができる。これらの溶媒は単独でも数種を混合して用いてもよく、前記溶媒として好ましくはトルエン、アセトニトリル、ジメチルホルムアミド、ジメチルアセトアミドである。
【０１５３】
反応温度としては、好ましくは０〜１５０℃、より好ましくは０〜１００℃、更に好ましくは０〜９０℃であり、特に好ましくは２０℃〜９０℃である。
【０１５４】
また、本反応には塩基を用いないのが好ましい。塩基を用いる場合には有機塩基、無機塩基のどちらでもよく、好ましくは有機塩基であり、ピリジン、３級アルキルアミン（好ましくはトリエチルアミン、エチルジイソプルピルアミンなどが挙げられる）である。
【０１５５】
一般式（Ｖ−Ａ）及び（Ｖ−Ｂ）で表される化合物は、公知の方法で合成することができ、例えば、ｎ＝４である化合物の場合、下記構造Ａを有する原料化合物と水酸基、アミノ基等の反応性部位を有する誘導体との反応により得られた下記中間体Ｂ  ２分子を、下記化合物Ｃ  １分子により連結することによって得ることができる。ただし、一般式（Ｖ−Ａ）及び（Ｖ−Ｂ）で表される化合物の合成法はこの例に限定されない。
【０１５６】
【化４９】
2008298814.tif 000051
【０１５７】
式中、Ａは水酸基、ハロゲン原子等の反応性基を表し、Ｒ11、Ｒ12、Ｒ13、及びＲ15は先に記載した通りであり、Ｒ4は水素原子もしくは前述のＯＲ14で表される置換基である。
【０１５８】
【化５０】
2008298814.tif 000052
【０１５９】
式中、Ａ’はカルボキシル基等の反応性基を表し、Ｒ11、Ｒ12、Ｒ13、Ｒ14、Ｒ15、Ａｒ1、及びＬ1は先に記載した通りである。
【０１６０】
【化５１】
2008298814.tif 000053
【０１６１】
式中、Ｂ及びＢ’は水酸基、アミノ基等の反応性基を表し、Ａｒ2及びＬ2は先に記載したＡｒ1、Ｌ1と同義である。
【０１６２】
上記一般式（Ｉ）、（ＩＩＩ）〜（Ｖ）で表される本発明におけるＲｔｈ発現剤のセルロースアシレート１００質量部に対する含有量は０．１〜３０質量％が好ましく、１〜２５質量％がさらに好ましく、３〜１５質量％がよりさらに好ましい。
【０１６３】
前記セルロースアシレートフィルムをソルベントキャスト法により製造する場合は、前記Ｒｔｈ発現剤をドープ中に添加してもよい。前記Ｒｔｈ発現剤を添加するタイミングについて特に制限はなく、アルコール、メチレンクロライド、ジオキソラン等の有機溶媒にＲｔｈ発現剤を溶解してから、セルロースアシレート溶液（ドープ）に添加するか、又は直接ドープ組成中に添加してもよい。
【０１６４】
前記Ｒｔｈ発現剤として、前記一般式（Ｉ）、（ＩＩＩ）〜（Ｖ）で表される化合物の一種を単独で用いてもよいし、２種類以上混合して用いることができる。また、本発明においては、一般式（Ｉ）、（ＩＩＩ）〜（Ｖ）で表されるＲｔｈ発現剤の併用も好ましい。
【０１６５】
前記セルロースアシレートフィルムは、波長分散調整用として紫外線吸収剤を含有していてもよい。紫外線吸収剤は、Ｒｔｈ発現剤としても機能し得る。前記紫外線吸収剤としては、例えば、オキシベンゾフェノン系化合物、ベンゾトリアゾール系化合物、サリチル酸エステル系化合物、ベンゾフェノン系化合物、シアノアクリレート系化合物、ニッケル錯塩系化合物等を挙げることができるが、着色の少ないベンゾトリアゾール系化合物が好ましい。また、特開平１０−１８２６２１号公報、特開平８−３３７５７４号公報に記載の紫外線吸収剤、特開平６−１４８４３０号公報記載の高分子紫外線吸収剤も好ましく用いられる。前記第２の光学異方性層として用いるセルロースアシレートフィルムには、紫外線吸収剤としては、偏光子や液晶の劣化防止の観点から、波長３７０ｎｍ以下の紫外線の吸収能に優れており、且つ、液晶表示性の観点から、波長４００ｎｍ以上の可視光の吸収が少ないものが好ましい。
【０１６６】
本発明に有用なベンゾトリアゾール系紫外線吸収剤の具体例として、２−（２’−ヒドロキシ−５’−メチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−３’−ｔｅｒｔ−ブチル−５’−メチルフェニル）ベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’−（３”，４”，５”，６”−テトラヒドロフタルイミドメチル）−５’−メチルフェニル）ベンゾトリアゾール、２，２−メチレンビス（４−（１，１，３，３−テトラメチルブチル）−６−（２Ｈ−ベンゾトリアゾール−２−イル）フェノール）、２−（２’−ヒドロキシ−３’−ｔｅｒｔ−ブチル−５’−メチルフェニル）−５−クロロベンゾトリアゾール、２−（２Ｈ−ベンゾトリアゾール−２−イル）−６−（直鎖及び側鎖ドデシル）−４−メチルフェノール、オクチル−３−〔３−ｔｅｒｔ−ブチル−４−ヒドロキシ−５−（クロロ−２Ｈ−ベンゾトリアゾール−２−イル）フェニル〕プロピオネートと２−エチルヘキシル−３−〔３−ｔｅｒｔ−ブチル−４−ヒドロキシ−５−（５−クロロ−２Ｈ−ベンゾトリアゾール−２−イル）フェニル〕プロピオネートの混合物等を挙げることができるが、これらに限定されない。また、市販品として、チヌビン（ＴＩＮＵＶＩＮ）１０９、チヌビン（ＴＩＮＵＶＩＮ）１７１、チヌビン（ＴＩＮＵＶＩＮ）３２６（何れもチバ・スペシャルティ・ケミカルズ（株）製）を好ましく使用できる。
【０１６７】
前記セルロースアシレートフィルムは、可塑剤としてトリフェニルホスフェート、ビフェニルホスフェート等を含有していてもよい。
【実施例】
【０１６８】
［例１］
図２（ａ−２）に示す構成のＶＡ液晶表示装置につき、光学シミュレーションを実施することにより効果の確認を行った。光学計算には、シンテック社製のＬＣＤ  Ｍａｓｔｅｒ  Ｖｅｒ６．０８を用いた。ＶＡ液晶材料、ＲＧＢパターニング正ａ−ｐｌａｔｅ層、および負ｃ−ｐｌａｔｅ層としては、図３に示す複屈折Δｎの波長分散を有する材料を用い、ＶＡ液晶材料の配向はプレチルト角８９°でほぼ垂直配向とし、ＬＣＤ  Ｍａｓｔｅｒの拡張機能を使用して４分割のマルチドメインで計算を行った。また、基板のセルギャップは３．６μｍとし、ＶＡ液晶セルの厚み方向のレターデーションＲｔｈは波長４５０ｎｍで３１８ｎｍ、波長５５０ｎｍで３００ｎｍ、波長６５０ｎｍで２９５ｎｍとした。ＶＡ液晶に印加する電圧は、白表示時における電圧を４．０Ｖ、黒表示時における電圧を０．０Ｖとした。偏光膜にはＧ１２２０ＤＵを用い、各Ｒ、Ｇ、Ｂのカラーフィルタを通過後に図４の透過率となる光源を用いた。
【０１６９】
上記のＶＡ液晶表示装置に対し、ＲＧＢパターニング正ａ−ｐｌａｔｅ層の膜厚を０.０１〜０.８０μｍの範囲で０.０１μｍ刻み、負ｃ−ｐｌａｔｅ層の膜厚を０．０１〜３.３０μｍの範囲で０.０２μｍ刻みで変化させながら、各極角および方位角における光漏れ量の計算を行った。カラーシフトΔｕ’ｖ’が０．０２以下という条件で、極角６０°で方位角４５°の正面コントラスト比が最も大きかった１０個の条件を表１に示す。ここで、カラーシフトΔｕ’ｖ’とは、様々な視野角で測定した光漏れから計算されるｕ’ｖ’ （色味を表す色度情報：ＣＩＥ（国際照明委員会）表色系を数学的に変換して得られる均等色空間のＬｕ’ｖ’表色系から得られる値）を座標プロットしたときの、各点の距離の最大値を意味し、本実施例では、極角を０°〜６０°の範囲で２０°刻み、方位角を０°〜３６０°の範囲で２２.５°刻みで変化させた。
【０１７０】
【表１】
2008298814.tif 000054
【０１７１】
一般に、ディスプレイの好ましい視野角性能として、カラーシフトΔｕ’ｖ’ が０．０２以下であること、また、極角６０°で方位角４５°におけるコントラストの正面コントラストとの比が１０％以上、さらに好ましくは２０％以上であることがあげられる。表１の結果から、｜Ｒｅ（Ｒ）−Ｒｅ（Ｇ）｜／｜Ｒｅ（Ｇ）−Ｒｅ（Ｂ）｜＜１、すなわち｜Ｒｅ（Ｒ）−Ｒｅ（Ｇ）｜＜｜Ｒｅ（Ｇ）−Ｒｅ（Ｂ）｜、および、｜ｄ（Ｒ）−ｄ（Ｇ）｜／｜ｄ（Ｇ）−ｄ（Ｂ）｜＜１、すなわち｜ｄ（Ｒ）−ｄ（Ｇ）｜＜｜ｄ（Ｇ）−ｄ（Ｂ）｜の条件を満たす場合に、Δｕ’ｖ’ が０．０２以下の低カラーシフト領域を維持しながら、極角６０°で方位角４５°におけるコントラストの正面コントラスト比が２０％以上となり、広視野角な液晶ディスプレイを実現することが可能となることがわかる。
【図面の簡単な説明】
【０１７２】
【図１】本発明の液晶表示装置用基板の一例の概略断面図である。
【図２】本発明の液晶表示装置の一例の概略断面図である。
【図３】実施例で用いたＶＡ液晶材料、ＲＧＢパターニング正ａ−ｐｌａｔｅ層、および負ｃ−ｐｌａｔｅ層の複屈折Δｎの波長分散を示した図である。
【図４】実施例で用いた光源の各Ｒ、Ｇ、Ｂのカラーフィルタを通過後の透過率を示した図である。
【符号の説明】
【０１７３】
１１  液晶表示装置用基板
１２  基板
１３  カラーフィルタ層
１３Ｒ  赤色のカラーフィルタ層
１３Ｇ  緑色のカラーフィルタ層
１３Ｂ  青色のカラーフィルタ層
１４  ブラックマトリクス
１５  パターニング正ａ−ｐｌａｔｅ光学異方性層
１５ｒ  赤色に対する光学異方性層のパターン
１５ｇ  緑色に対する光学異方性層のパターン
１５ｂ  青色に対する光学異方性層のパターン
１６  正もしくは負のｃ−ｐｌａｔｅ光学異方性層
１７  正もしくは負のｃ−ｐｌａｔｅ光学補償シート
２１  透明電極層
２２  配向層
２３  ＶＡ液晶層
２４  ＴＦＴアレイ
２５  セルロースアセテートフィルム
２６  偏光層
２７  液晶セル
２８  偏光板（バックライト側）
２９  偏光板（表示側）
【図１】
2008298814.tif 000055
【図２】
2008298814.tif 000056
【図３】
2008298814.tif 000057
【図４】
2008298814.tif 000058